FR 2762322 A1 19981023 FR 9704892 A 19970421 L'invention a trait à un procédé de préparation de compositions bitume/polymère à propriétés mécaniques renforcées. Elle se rapporte encore à l'application des compositions obtenues à la production de liants bitume/polymère pour revêtements et en particulier de revêtements superficiels routiers, d'enrobés ou encore de revêtements d'étanchéité et elle a trait également à une solution mère de polymère utilisable pour la préparation desdites compositions. Il est connu d'utiliser des compositions bitumineuses comme revêtements de surfaces diverses et en particulier comme enduits superficiels routiers à condition que ces compositions possèdent un certain nombre de qualités mécaniques essentielles. Ces qualités mécaniques sont appréciées, en pratique, en déterminant, par des essais normalisés, une série de caractéristiques mécaniques, dont les plus utilisées sont les suivantes - point de ramollissement, exprimé en OC et déterminé par l'essai Bille et Anneau défini par la norme NF T 66008, - point de fragilité ou point de Fraass, exprimé en "C et déterminé selon la norme IP 80/53, - pénétrabilité, exprimée en 1/10 de mm et déterminée selon la norme NF T 66004, - caractéristiques rhéologiques en traction déterminées selon la norme NF T 46002 et comportant les grandeurs . contrainte au seuil 65 en bars, . allongement au seuil es en %, . contrainte à la rupture a r en bars, . allongement à la rupture gr en %. On peut également obtenir une indication de la susceptibilité thermique des compositions bitumineuses à partir d'une corrélation entre la pénétrabilité (en abrégé pen) et le point de ramollissement (en abrégé TBA) desdites compositions connue sous le nom d'indice de PFEIFFER (en abrégé IP). Cet indice se calcule par la relation 20 - 500 A IP = 1 + 50 A dans laquelle A est la pente de la droite représentée par l'équation A = 1og10 800 - 1og10 pen TBA - 25 La susceptibilité thermique de la composition bitumineuse est d'autant plus faible que la valeur de l'indice de PFEIFFER est plus grande ou, ce qui revient au même, que la valeur de la grandeur A est plus faible. Pour les bitumes classiques l'indice de PFEIFFER prend des valeurs se situant aux alentours de zéro. En général, les bitumes conventionnels ne présentent pas simultanément l'ensemble des qualités requises et l'on sait depuis longtemps que l'addition de polymères variés à ces bitumes conventionnels permet de modifier favorablement les propriétés mécaniques de ces derniers et de former des compositions bitume/polymère ayant des qualités mécaniques améliorées par rapport à celles des bitumes seuls. Les polymères susceptibles d'être ajoutés aux bitumes sont le plus souvent des élastomères tels que polyisoprène, caoutchouc butyle, polybutène, polyisobutène, copolymères éthylène/acétate de vinyle, polyméthacrylate, polychloroprène, copolymère éthylène/propylène, terpolymère éthylène/propylène/diène, polynorbornène ou encore copolymères statistiques ou séquencés de styrène et d'un diène conjugué. Parmi les polymères ajoutés aux bitumes, les copolymères statistiques ou séquencés de styrène et d'un diène conjugué et notamment de styrène et de butadiène sont particulièrement efficaces car ils se dissolvent très facilement dans les bitumes et leur confèrent d'excellentes propriétés mécaniques et dynamiques et notamment de très bonnes propriétés de viscoélasticité. On sait encore que la stabilité des compositions bitume/polymère pour lesquelles le polymère ajouté au bitume est un copolymère de styrène et d'un diène conjugué tel que butadiène, peut être améliorée par des réactions, réalisées in situ, de couplage chimique du polymère au bitume au moyen d'un agent de couplage donneur de soufre (FR-A-2376188, FR A-2429241, FR-A-2528439 et EP-A-0360656) ou de fonctionnalisation du polymère au moyen d'un agent de fonctionnalisation du type acide ou ester carboxylique à groupements thiols ou disulfures (demande de brevet français N"9512276 du 19-10-1995 au nom de la demanderesse). On a maintenant trouvé que l'effet bénéfique des copolymères stastistiques ou séquencés de styrène et de butadiène sur l'amélioration des caractéristiques mécaniques et rhéologiques, notamment consistance, susceptibilité thermique et propriétés mécaniques en traction, des compositions bitume/polymère renfermant ces polymères pouvait être encore amélioré, surtout lorsque les compositions bitume/polymère sont réticulées,en utilisant un copolymère de styrène et de butadiène ayant une teneur en motifs butadiène à double liaison 1,2 plus élevée que celle des copolymères styrène/butadiène habituellement utilisés. L'invention a donc pour objet un procédé de préparation de compositions bitume/polymère à propriétés mécaniques renforcées, dans lequel on met en contact, en opérant à des températures comprises entre 100"C et 230"C et sous agitation pendant une durée d'au moins 10 minutes, un bitume ou mélange de bitumes avec, comptés en poids du bitume ou mélange de bitumes, 0,1 % à 30 %, de préférence 0,3 % à 20 % et plus spécialement 0,5 % à 10 %, d'un copolymère de styrène et de butadiène renfermant 50% à 95% et plus particulièrement 60% à 95% en poids de motifs issus du butadiène, ledit procédé se caractérisant en ce que le copolymère de styrène et de butadiène renferme une proportion de motifs à double liaison 1,2 issus du butadiène comprise entre 12% et 50% et de préférence allant de 20% à 40% en poids dudit copolymère. Le copolymère de styrène et de butadiène, utilisé dans la préparation des compositions bitume/ polymère selon l'invention, peut être choisi avantageusement parmi les copolymères de styrène et de butadiène, qui présentent une structure de copolymères séquencés linéaires ou étoilés, avec ou sans charnière statistique, et qui possèdent la teneur pondérale globale en butadiène et la teneur en motifs à double liaison 1,2 issus du butadiène définies plus haut. La masse moléculaire moyenne en poids du copolymère de styrène et de butadiène peut être comprise entre 10000 et 600000 daltons et se situe de préférence entre 30000 et 400000 daltons. Les copolymères de styrène et de butadiène utilisés selon l'invention peuvent être préparés par polymérisation anionique des monomères en présence d'initiateurs consistant en composés organométalliques de métaux alcalins, notamment composés organolithiés tels que alkyl-lithium et tout spécialement butyl-lithium, en opérant à des températures égales ou inférieures à O"C et en solution dans un solvant, dont au moins une partie consiste en un solvant polaire tel que tétrahydrofuranne ou éther diéthylique. Selon une forme préférée de mise en oeuvre de la préparation des compositions bitume/polymère selon l'invention, la masse de bitume ou mélange de bitumes et de copolymère de styrène et de butadiène, que l'on maintient sous agitation à des températures comprises entre 100"C et 230"C pour former la composition bitume/polymère, renferme également au moins un agent réticulant pour la composition choisi dans le groupe formé par (i) les agents de couplage donneur de soufre, (ii) les agents de fonctionnalisation pris parmi les acides ou esters carboxyliques à groupements thiols ou disulfures et (iii) les composés peroxydés générant des radicaux libres aux températures comprises entre 100"C et 2300C Le bitume ou mélange de bitumes, que l'on utilise pour la mise en oeuvre du procédé selon l'invention, est choisi avantageusement parmi les divers bitumes qui possèdent une viscosité cinématique à 100"C comprise entre 0,5x10-4 m2/s et 3x10-2 m2/s et de préférence entre lux10 4 m2/s et 2x10 2 m2/s. Ces bitumes peuvent être des bitumes de distillation directe ou de distillation sous pression réduite ou encore des bitumes soufflés ou semi-soufflés, des résidus de désasphaltage au propane ou au pentane, des résidus de viscoréduction, voire même certaines coupes pétrolières ou des mélanges de bitumes et de distillats sous vide ou encore des mélanges d'au moins deux des produits venant d'être énumérés. Avantageusement, le bitume ou mélange de bitumes utilisé dans le procédé selon l'invention, outre une viscosité cinématique comprise dans les intervalles précités, présente une pénétrabilité à 25"C, définie suivant la norme NF T 66004, comprise entre 5 et 900 et de préférence entre 10 et 400. Outre le copolymère de styrène et de butadiène à teneur en motifs à double liaison 1,2 issus du butadiène telle que définie plus haut, la composition bitume /polymère selon l'invention, qu'elle soit réticulée ou non réticulée, peut encore renfermer un ou plusieurs polymères additionnels différents dudit copolymère de styrène et de butadiène, le ou lesdits polymères additionnels étant en particulier des polymères oléfiniques tels que polyéthylène, polypropylène, polybutène, polyisobutène, copolymères éthylène/acétate de vinyle, copolymères éthylène/propylène, terpolymères éthylène/propylène/diène, copolymères éthylène/acrylate ou méthacrylate d'alkyle, des polymères tels que polybutadiène, polyisoprène ou polynorbornène, ou bien encore des polymères oléfiniques fonctionnalisés à groupements époxy ou COOH tels que copolymères éthylène/acrylate ou méthacrylate de glycidyle, terpolymères éthylène/acrylate ou méthacrylate d'alkyle/acrylate ou méthacrylate de glycidyle et notamment terpolymère éthylène/acrylate de méthyle/méthacrylate de glycidyle et terpolymères éthylène/acrylate ou méthacrylate d'alkyle/anhydride maléique et notamment terpolymère éthylène/acrylate de butyle/anhydride maléique. La quantité du ou des polymères additionnels dans la composition bitume/polymère peut être comprise entre 0,3 % et 20 % et de préférence entre 0,5 % et 10 % du poids du bitume de ladite composition L'agent de couplage donneur de soufre, que l'on utilise pour produire une composition bitume/polymère réticulée, peut consister en un produit choisi dans le groupe formé par le soufre élémentaire, les polysulfures d'hydrocarbyle, les accélérateurs de vulcanisation donneurs de soufre, les mélanges de tels produits entre eux ou/et avec des accélérateurs de vulcanisation non donneurs de soufre. En particulier, l'agent de couplage donneur de soufre est choisi parmi les produits M, qui renferment, en poids, de 0 % à 100 % d'un composante CA consistant en un ou plusieurs accélérateurs de vulcanisation donneurs de soufre et de 100 % à 0 % d'une composante CB consistant en un ou plusieurs agents de vulcanisation choisis parmi le soufre élémentaire et les polysulfures d'hydrocarbyle, et les produits N, qui renferment une composante CC consistant en un ou plusieurs accélérateurs de vulcanisation non donneurs de soufre et un produit M dans un rapport pondéral de la composante CC au produit M allant de 0,01 à 1 et de préférence de 0,05 à 0,5. Le soufre élémentaire susceptible d'être utilisé pour constituer, en partie ou en totalité, l'agent de couplage est avantageusement du soufre en fleur et de préférence du soufre cristallisé sous la forme orthorhombique et connu sous le nom de soufre alpha. Les polysulfures d'hydrocarbyle susceptibles d'être employés pour former une partie ou la totalité de l'agent de couplage peuvent être choisis parmi ceux qui sont définis dans la citation FR-A-2528439 et qui répondent à la formule générale R8-(S)m (R9-(S)mfw Rlo dans laquelle R8 et Rlo désignent chacun un radical hydrocarboné monovalent, saturé ou insaturé, en C1 à C20 ou sont reliés entre eux pour constituer un radical hydrocarboné divalent en C1 à C20, saturé ou insaturé, formant un cycle avec les autres groupements d'atomes associés dans la formule, R9 est un radical hydrocarboné divalent, saturé ou insaturé, en C1 à C20, les ~(S)m~ représentent des groupements divalents formés chacun de m atomes de soufre, les m pouvant être différents de l'un desdits groupements à l'autre et désignant des nombres entiers allant de 1 à 6 avec au moins l'un des m égal ou supérieur à 2 et w représente un nombre entier prenant les valeurs de zéro à 10. Des polysulfures préférés répondent à la formule Rll-(S)p-Rll. dans laquelle R11 désigne un radical alkyle en C6 à C16, par exemple hexyle, octyle, dodécyle, tertiododécyle, hexadécyle, nonyle, décyle, et -(S)p- représente un groupement divalent formé par un enchaînement de p atomes de soufre, p étant un nombre entier allant de 2 à 5. Lorsque l'agent de couplage renferme un accélérateur de vulcanisation donneur de soufre, ce dernier peut être choisi, en particulier, parmi les polysulfures de thiurame de formule dans laquelle les R12, identiques ou différents, représentent chacun un radical hydrocarboné en C1 à C12 et de préférence en C1 à C8, notamment radical alkyle, cycloalkyle ou aryle, ou bien deux radicaux R12 fixés à un même atome d'azote sont reliés entre eux pour former un radical divalent hydrocarboné en C2 à C8 et u est un nombre allant de 2 à 8. Comme exemples de tels accélérateurs de vulcanisation on peut citer notamment les composés disulfure de dipentaméthylène thiurame, tétrasulfure de dipentaméthylène thiurame, hexasulfure de dipentaméthylènethiurame, disulfure de tétrabutylthiurame, disulfure de tétraéthylthiurame et disulfure de tétraméthylthiurame. Comme autres exemples d'accélérateurs de vulcanisation donneurs de soufre, on peut encore citer les disulfures d'alkylphénols et les disulfures tels que disulfure de morpholine et N,N'- disulfure de caprolactame. Les accélérateurs de vulcanisation non donneurs de soufre utilisables pour former la composante CC des agents de couplage de type produit N peuvent être des composés soufrés choisis notamment parmi le mercaptobenzothiazole et ses dérivés, notamment benzothiazole thiolates métalliques et surtout benzothiazolesulfénamides, les dithiocarbamates de formule dans laquelle les R12, identiques ou différents, ont la signification donnée plus haut, Y représente un métal et f désigne la valence de Y, et les monosulfures de thiurame de formule dans laquelle les R12 ont la signification donnée plus haut. Des exemples d'accélérateurs de vulcanisation du type des mercaptobenzothiazoles peuvent être tels que mercaptobenzothiazole, benzothiazole thiolate d'un métal tel que zinc, sodium, cuivre, disulfure de benzothiazyle, 2benzothiazolepentaméthylènesulfénamide, 2-benzothiazolethiosulfénamide, 2-benzothiazoledihydrocarbylsulfénamides pour lesquelles le radical hydrocarbyle est un radical éthyle, isopropyle, tertiobutyle, cyclohexyle, et Noxydiéthylène 2-benzothiazolesulfénamide. Parmi les accélérateurs de vulcanisation du type des dithiocarbamates de formule précitée, on peut citer les composés diméthyldithiocarbamates de métaux tels que cuivre, zinc, plomb, bismuth et sélénium, diéthyldithiocarbamates de métaux tels que cadmium et zinc, diamyldithiocarbamates de métaux tels que cadmium, zinc et plomb et pentaméthylènedithiocarbamate de plomb ou zinc. A titre d'exemples de monosulfures de thiurame ayant la formule donnée plus haut, on peut citer les composés tels que monosulfure de dipentaméthylènethiurame, monosulfure de tétraméthylthiurame, monosulfure de tétraéthylthiurame et monosulfure de tétrabutylthiurame. D'autres accélérateurs de vulcanisation non donneurs de soufre, qui n'appartiennent pas aux familles définies plus haut, peuvent être également utilisés. De tels accélérateurs de vulcanisation peuvent être tels que diphényl-l, 3 guanidine, diorthotolylguanidine et oxyde de zinc, ce dernier composé étant utilisé éventuellement en présence d'acide gras. Pour plus de détails sur les accélérateurs de vulcanisation donneurs de soufre et non donneurs de soufre utilisables dans la constitution de l'agent de couplage donneur de soufre, on peut se référer aux citations EP-A0360656 et EP-A-0409683, dont le contenu est incorporé à la présente description par référence, de même que le contenu de la citation FR-A-2528439. De par sa composition, comme indiqué plus haut, l'agent de couplage peut être du type monocomposante ou du type multicomposante, l'agent de couplage du type multicomposante pouvant être formé préalablement à son utilisation ou encore produit in situ dans le milieu dans lequel il doit être présent. L'agent de couplage du type multicomposante préformé ou du type monocomposante ou les composantes de l'agent de couplage du type multicomposante formé in situ peuvent être mis en oeuvre tels quels, par exemple à l'état fondu, ou bien en mélange, par exemple en solution ou en suspension, avec un diluant, par exemple un composé hydrocarboné. L'agent de couplage est utilisé en quantité propre à fournir une quantité de soufre libre représentant 0,1 % à 20 % et de préférence 0,5 % à 10 % du poids du copolymère de styrène et de butadiène utilisé dans la préparation de la composition bitume/polymère réticulée par l'agent de couplage. L'agent de fonctionnalisation que l'on utilise pour produire une composition bitume/polymère fonctionnalisé consiste en au moins un composé de formule ( XOOC ) X- R1- S-Y (SH)z dans laquelle Y désigne un atome d'hydrogène ou un reste monovalent -S-Rl-(COOX)x, R1 désigne un radical hydrocarboné (SH)z (x+z+l)-valent en C1 à C12, de préférence en C1 à C8, X représente H ou un radical hydrocarboné monovalent R en C1 à C12 et de préférence en C1 à C8, z est égal à zéro ou un et x est un nombre entier ayant une valeur allant de 1 à 3 et de préférence égale à 1 ou 2, avec x+y Avantageusement, l'agent de fonctionnalisation consiste en au moins un composé ayant la formule Y1-S-R3 (COOX)x, où Y1 désigne H ou un reste monovalent -S-R3 (COOX)x, et notamment la formule Y2-S-R3-(COOH)X, où Y2 représente H ou un reste monovalent -S-R3-(COOH)X, R3 désigne un radical hydrocarboné (x+l)-valent en C1 à C12 et de préférence en C1 à C8 et X et x ont les significations données plus haut. Dans les formules précitées de l'agent de fonctionnalisation, le radical hydrocarboné (x+y+l)-valent R1, le radical (x+l)-valent R3 et le radical hydrocarboné monovalent R peuvent représenter chacun un radical aliphatique saturé, linéaire ou ramifié, en C1 à C12 et de préférence en C1 à C8, un radical aliphatique insaturé, linéaire ou ramifié, en C2 à C12 et de préférence en C2 à C8, un radical cycloaliphatique en C4 à C12 et de préférence en C6 à C8 ou un radical aromatique en C6 à C12 et de préférence en C6 à C8. De préférence, le radical R est un radical aîkyle, linéaire ou ramifié, en C1 à C12 et plus spécialement en C1 à C8 tel que, par exemple, méthyle, éthyle, propyle, butyle, isobutyle, isooctyle, éthyle-2 hexyle, n-hexyle, noctyle. A titre d'exemples d'agent de fonctionnalisation répondant aux formules données plus haut, on peut citer (i) les acides thiolcarboxyliques tels que l'acide thiolacétique (acide thioglycolique) de formule HS-CH2-COOH, l'acide thiolpropionique de formule HS-CH2-CH2-COOH, l'acide thiolbutanoique de formule HS-CH2-CH2-CH2-COOH, l'acide mercaptosuccinique de formule l'acide dimercaptosuccinique de formule l'acide thiosalicylique de formule (ii) les composés disulfures tels que l'acide dithio-2,2'-diacétique de formule HOOC-CH2-S-S-CH2-COOH, l'acide dithio-3,3'-dipropionique de formule HOOC-CH2-CH2-S S-CH2-CH2-COOH, l'acide dithio-4,4'-butanoique de formule HOOC-(CH2)3-S-S-(CH2)3-COOH et l'acide dithio-2,2'disalicylique de formule ainsi que (iii) les esters dérivant desdits acides exemplifiés ci-dessus, par remplacement des groupements fonctionnels COOH par des groupements fonctionnels esters -COOR', où R' est un radical alkyle en C1 à C12 et plus particulièrement en C1 à C8 comme, par exemple, méthyle, éthyle, propyle, butyle, isobutyle, éthyle-2 hexyle, n-octyle, isooctyle. L'agent de fonctionnalisation est utilisé en quantité comprise entre 0,01% et 6% et plus spécialement entre 0,05% et 3% du poids de bitume ou mélange de bitumes employé pour produire la composition bitume/ polymère fonctionnalisé. Le composé peroxydé, générateur de radicaux libres aux températures comprises entre 100"C et 2300C, peut être utilisé seul comme agent de couplage pour produire une composition bitume/polymère réticulée ou bien être employé en association avec l'agent de fonctionnalisation pour produire une composition bitume/polymère fonctionnalisé. Ledit composé peroxydé, qui est utilisé en quantité allant de 0% jusqu'à, par exemple, 15% en poids du copolymère de styrène et de butadiène, peut être, notamment, choisi parmi les peroxydes de dihydrocarbyle comme le peroxyde de ditertiobutyle et le peroxyde de dicumyle. La composition bitume/polymère non réticulée ou non fonctionnalisée est préparée en mettant en contact le copolymère de styrène et de butadiène à teneur particulière en motifs à double liaison 1,2 issus du butadiène et, le cas échéant, le ou les polymères additionnels avec le bitume ou mélange de bitumes, dans des proportions choisies dans les intervalles définis précédemment, en opérant à des températures comprises entre 100"C et 230 C, plus particulièrement entre 1200C et 1900C, et sous agitation, pendant une durée d'au moins 10 minutes, généralement de l'ordre de quelques dizaines de minutes à quelques heures et par exemple de 10 minutes à 8 heures et plus particulièrement de 10 minutes à 5 heures pour former une masse homogène constituant la composition bitume/polymère (composante bitume /polymère) non réticulée et non fonctionnalisée. Lorsqu'un polymère additionnel, par exemple copolymère éthylène/acétate de vinyle ou encore polymère oléfinique fonctionnalisé par des groupements époxy ou COOH, est utilisé en plus du copolymère de styrène et de butadiène, ledit polymère additionnel peut être mis en contact avec le bitume ou mélange de bitumes avant ou après le copolymère de styrène et de butadiène ou même en même temps que ce dernier. Lorsqu'on désire produire une composition bitume/polymère réticulée, on forme tout d'abord, en opérant comme indiqué ci-dessus, une composante bitume/polymère non réticulée consistant en un bitume ou mélange de bitumes renfermant le copolymère de styrène et de butadiène à l'état non réticulé et, le cas échéant, le ou les polymères additionnels éventuels, puis à ladite composante bitume/polymère non réticulée on incorpore l'agent de couplage donneur de soufre ou le composé peroxydé, en quantité appropriée choisie dans les intervalles définis plus haut pour ladite quantité, et l'on maintient le tout sous agitation à des températures comprises entre 100"C et 230"C, plus particulièrement entre 120"C et 1900C, et identiques ou non aux températures de préparation de la composante bitume/polymère non réticulée, pendant une durée d'au moins 10 minutes et généralement allant de 10 minutes à 5 heures, plus particulièrement de 30 minutes à 3 heures, pour former une masse de réaction constituant la composante bitume/polymère réticulée. Lorsqu'on désire produire une composition bitume/polymère fonctionnalisé, on forme tout d'abord, en opérant comme indiqué ci-dessus, une composante bitume/polymère non fonctionnalisée consistant en un bitume ou mélange de bitumes renfermant le copolymère de styrène et de butadiène à l'état non réticulé et, le cas échéant, le ou les polymères additionnels éventuels, puis à ladite composante bitume/polymère non fonctionnalisé on incorpore l'agent de fonctionnalisation et ensuite, s'il est utilisé, le composé peroxydé, en quantités appropriées choisies dans les intervalles définis précédemment pour lesdites quantités, et on maintient le tout sous agitation à des températures comprises entre 100"C et 230"C, plus particulièrement entre 1200C et 1900C, et identiques ou non aux températures de formation de la composante bitume/polymère, pendant une durée au moins égale à 10 minutes et généralement allant de 10 minutes à 5 heures, plus particulièrement de 30 minutes à 3 heures, pour former un produit de réaction constituant la composition bitume/élastomère fonctionnalisé. Au cours de sa constitution, la composition bitume/polymère non réticulée ou non fonctionnalisée (composante bitume/polymère) ou la composition bitume/polymère réticulée ou fonctionnalisée peut être encore additionnée de 1% à 40% et plus particulièrement de 2% à 30%, en poids du bitume, d'un agent fluxant, qui peut consister, notamment, en une huile hydrocarbonée présentant un intervalle de distillation à pression atmosphérique déterminé selon la norme ASTM D 86-67, compris entre 100"C et 600"C et situé plus spécialement entre 1500C et 400"C. Cette huile hydrocarbonée, qui peut être notamment une coupe pétrolière de caractère aromatique, une coupe pétrolière de caractère naphténo-aromatique, une coupe pétrolière de caractère naphténo-paraffinique, une coupe pétrolière de caractère paraffinique, une huile de houille ou encore une huile d'origine végétale, est suffisamment "lourde" pour limiter l'évaporation au moment de son addition au bitume et en même temps suffisamment "légère" pour être éliminée au maximum après répandage de la composition bitume/polymère la contenant, de manière à retrouver les mêmes propriétés mécaniques qu'aurait présentées, après répandage à chaud, la composition bitume/polymère préparée sans utiliser d'agent fluxant. L'agent fluxant peut être ajouté au milieu que l'on forme à partir du bitume, du copolymère de styrène et de butadiène et, le cas échéant, du ou des polymères additionnels éventuels et de l'agent de couplage ou de l'agent de fonctionnalisation, à un moment quelconque de la constitution dudit milieu, la quantité d'agent fluxant étant choisie, dans les intervalles définis plus haut, pour être compatible avec l'usage final désiré sur le chantier. Le produit de réaction constituant la composition bitume/polymère fonctionnalisé peut être avantageusement additionné, en opérant sous agitation à des températures comprises entre 100"C et 2300C et plus particulièrement entre 1200C et 1900C, d'un ou plusieurs additifs susceptibles de réagir avec les groupements fonctionnels acides carboxyliques ou esters carboxyliques portés par le copolymère de styrène et de butadiène et éventuellement par le bitume de la composition bitume/polymère fonctionnalisé pour activer ou renforcer la réticulation entre les chaînes macromoléculaires dudit copolymère ou/et entre lesdites chaînes macromoléculaires et le bitume et ainsi renforcer les caractéristiques physicomécaniques de la composition bitume/polymère fonctionnalisé. Ces additifs réactifs peuvent être en particulier des amines, notamment polyamines, primaires ou secondaires, des alcools, notamment polyols, des acides, notamment polyacides, ou encore des composés métalliques. Des additifs réactifs du type amine sont, par exemple, des diamines aromatiques telles que diamino-1,4 benzène, diamino-2, 4 toluène, diaminonaphtalène, bis(amino4 phényl) sulfone, bis (amino-4 phényl) éther, bis (amino-4 phényl) méthane, des diamines aliphatiques ou cycloaliphatiques telles que celles de formule H2N - R13 -NH2 où R13 désigne un radical alkylène en C2 à C12 ou cycloalkylène en C6 à C12, par exemple éthylènediamine, diaminopropane, diaminobutane, diaminohexane, diaminooctane, diaminodécane, diaminododécane, diaminocyclohexane, diaminocyclooctane, diaminocyclododécane, des polyéthylènepolyamines ou polypropylènepolyamines telles que diéthylènetriamine, triéthylènetétramine, tétraéthylènepentamine, dipropylènetriamine, ou encore des amines ou polyamines grasses, c'est-à-dire des amines ou polyamines renfermant un radical alkyl ou alkényl en C12 à C18 relié à l'atome d'azote d'un groupement amine. Des additifs réactifs du type alcool sont, en particulier, des polyols tels que diols ou triols et notamment des diols de formule HO - R14 - OH, où R14 désigne un radical hydrocarboné, notamment un radical alkylène en C2 à C18, arylène en C6 à C8 et cycloalkylène en C6 à C8, et des polyétherdiols de formule HO-iCqH2q OteH où q est un nombre allant de 2 à 6 et notamment égal à 2 ou 3 et r est un nombre au moins égal à 2 et par exemple allant de 2 à 20. Des exemples de tels polyols sont tels que éthylène glycol, propylène glycol, fonctionnalisé, peut aller de 0,01 % à 10 % et plus particulièrement de 0,05 % à 5 % du poids de bitume présent dans ledit milieu réactionnel. On peut encore incorporer au milieu générant les compositions bitume/polymère, à un moment quelconque de la constitution dudit milieu, des additifs conventionnellement utilisés dans les compositions bitume/polymère tels que des promoteurs d'adhésion de la composition bitume/polymère aux surfaces minérales ou encore des charges comme le talc, le noir de carbone, les pneus usagés réduits en poudrette. Dans une forme de mise en oeuvre de la préparation de la composition bitume/polymère utilisant une huile hydrocarbonée telle que définie plus haut, à titre d'agent fluxant, le copolymère de styrène et de butadiène et, s'ils sont présents, le ou les polymères additionnels et l'agent de couplage ou l'agent de fonctionnalisation sont incorporés au bitume ou mélange de bitumes sous la forme d'une solution mère de ces produits dans l'huile hydrocarbonée constituant l'agent fluxant. La solution mère est préparée par mise en contact des ingrédients la composant, à savoir huile hydrocarbonée servant de solvant, copolymère de styrène et de butadiène et, si présents, polymère(s) additionnel(s) et agent de couplage ou de fonctionnalisation, sous agitation, à des températures comprises entre 10 C et 170"C et plus particulièrement entre 400C et 120 C, pendant une durée suffisante, par exemple comprise entre 10 minutes et 2 heures, pour obtenir une dissolution complète des ingrédients polymériques et de l'agent de couplage ou de fonctionnalisation dans l'huile hydrocarbonée. Les concentrations respectives du copolymère de styrène et de butadiène et, si présents, du ou des polymères additionnels et de l'agent de couplage ou de fonctionnalisation dans la solution mère peuvent varier assez largement en fonction, notamment, de la nature de l'huile hydrocarbonée utilisée pour dissoudre lesdits ingrédients polymères et l'agent de couplage. Avantageusement, la solution mère renferme une quantité de copolymère de styrène et de butadiène représentant entre 5% et 40% et plus particulièrement entre 10% et 30% du poids de l'huile hydrocarbonée. Lorsqu'il est présent dans la solution mère, l'agent de couplage ou l'agent de fonctionnalisation est utilisé en quantité comprise, notamment, entre 0,05% et 15% et plus particulièrement entre 0,1% et 8% du poids de l'huile hydrocarbonée, tandis que la quantité de composé peroxydé dans la solution mère peut représenter 0% à 15% du poids du copolymère de styrène et de butadiène contenu dans ladite solution mère. Pour préparer les compositions bitume/polymère en faisant appel à la technique de la solution mère, on mélange la solution mère renfermant le copolymère de styrène et de butadiène et, si utilisés, le ou les polymères additionnels et l'agent de couplage ou de fonctionnalisation, avec le bitume ou mélange de bitumes en opérant à des températures comprises entre 100 C et 2300C, plus particulièrement entre 1200C et 190"C, et sous agitation, ceci étant réalisé, par exemple, en incorporant la solution mère au bitume maintenu sous agitation aux températures entre 1000C et 230"C et plus particulièrement entre 1200C et 1900C, puis on maintient le mélange résultant sous agitation à des températures comprises entre 100"C et 2300C, plus particulièrement entre 1200C et 1900C, par exemple aux températures utilisées pour réaliser le mélange de la solution mère avec le bitume, pendant une durée au moins égale à 10 minutes, et généralement allant de 10 minutes à 2 heures, pour former un produit constituant la composition bitume/polymère. La quantité de solution mère mélangée au bitume ou mélange de bitumes est choisie pour fournir les quantités désirées, par rapport au bitume, de copolymère de styrène et de butadiène, de polymère(s) additionnel(s) et d'agent de couplage ou de fonctionnalisation, lesdites quantités étant dans les fourchettes définies précédemment. Immédiatement après son obtention, la composition bitume/polymère produite par le procédé selon l'invention peut être soumise à un traitement au moyen d'un adjuvant acide, par exemple constitué d'au moins un acide choisi parmi l'acide phosphorique, l'acide sulfurique, les acides polyphosphoriques, les acides sulfoniques et les acides phosphoniques, comme décrit dans les citations FR-A-2718747 et FR-A-2739863. Les compositions bitume/polymère obtenues par le procédé selon l'invention peuvent être utilisées telles quelles ou bien diluées avec des proportions variables d'un bitume ou mélange de bitumes ou d'une composition selon l'invention ayant des caractéristiques différentes pour constituer des liants bitume/polymère ayant une teneur choisie en copolymère de styrène et de butadiène, qui peut être soit égale (composition non diluée) ou bien inférieure (composition diluée) à la teneur en ledit copolymère des compositions bitume/polymère initiales correspondantes. La dilution des compositions bitume/polymère selon l'invention avec le bitume ou mélange de bitumes ou avec une composition selon l'invention de caractéristiques différentes peut être réalisée soit directement à la suite de l'obtention desdites compositions, lorsqu'une utilisation quasi immédiate des liants bitume/polymère résultants est requise, ou bien encore après une durée de stockage plus ou moins prolongée des compositions bitume/polymère, lorsqu'une utilisation différée des liants bitume/polymère résultants est envisagée. Le bitume ou mélange de bitumes utilisé pour la dilution d'une composition bitume/polymère selon l'invention peut être choisi parmi les bitumes définis précédemment, comme convenant à la préparation des compositions bitume/polymère. Le cas échéant, le bitume ou mélange de bitumes utilisé pour la dilution peut avoir été lui-même préalablement traité par un adjuvant acide tel que mentionné ci-dessus. La dilution d'une composition bitume/polymère par un bitume ou mélange de bitumes ou par une seconde composition selon l'invention à teneur plus faible en polymère (copolymère de styrène et de butadiène et, si présent, polymère additionnel), pour former un liant bitume/polymère à teneur choisie en polymère inférieure à celle de la composition bitume/polymère à diluer, est généralement réalisée en mettant en contact, sous agitation et à des températures comprises entre 100"C et 2300C et plus particulièrement entre 1200C et 1900C, des proportions convenables de la composition bitume/polymère à diluer et de bitume ou mélange de bitumes ou de seconde composition bitume/polymère selon l'invention. Les liants bitume/polymère consistant en les compositions bitume/polymère selon l'invention ou résultant de la dilution desdites compositions par un bitume ou mélange de bitumes ou par une autre composition bitume/polymère selon l'invention, jusqu'à la teneur désirée en polymère(s) dans lesdits liants, sont applicables, directement ou après mise en émulsion aqueuse, à la réalisation de revêtements routiers, notamment du type enduit superficiel, à la production d'enrobés mis en place à chaud ou à froid, ou encore à la réalisation de revêtements d'étanchéité. L'invention est illustrée par les exemples suivants donnés à titre non limitatif. Dans ces exemples, les quantités et pourcentages sont exprimés en poids sauf indication contraire. En outre, les caractéristiques rhéologiques et mécaniques des bitumes ou des compositions bitume/polymère auxquelles on fait référence dans ledits exemples, à savoir pénétrabilité, point de ramollissement Bille et Anneau, indice de PFEIFFER (IP) et caractéristiques en traction (ar et r) sont celles définies précédemment. EXEMPLES 1 A 9 On préparait des compositions témoins bitume/polymère (exemples 1 à 4), ainsi que des compositions bitume/polymère selon l'invention (exemples 1 à 9), pour en évaluer et comparer les caractéristiques physicomécaniques. On opérait dans les conditions suivantes Exemple 1 (témoin) Dans un réacteur maintenu à 175"C et sous agitation, on introduisait 950 parties d'un bitume ayant une pénétrabilité, déterminée selon les modalités de la norme NF T 66004, égale à 65 et 50 parties d'un copolymère diséquencé de styrène et de butadiène (copolymère SBl)ayant une masse moléculaire en poids égale à 120000 et renfermant, en poids, 25% de styrène et 75% de butadiène, dont une quantité de motifs à double liaison 1,2 représentant 9% du copolymère. Le contenu du réacteur était ensuite maintenu à 175"C sous agitation pendant une durée égale à 2,5 heures pour former une masse homogène (composante bitume/polymère). A ladite masse, on ajoutait alors 1,3 partie de soufre et maintenait le milieu réactionnel ainsi formé à 175"C pendant 3 heures pour produire une composition bitume/polymère réticulée. Exemple 2 (témoin) On préparait une composition bitume/polymère réticulée en opérant comme décrit dans l'exemple 1, puis on diluait ladite composition par une quantité appropriée du même bitume que celui utilisé dans l'exemple 1 pour obtenir une composition bitume/polymère réticulée diluée renfermant 3,5% de copolymère SB1. Exemple 3 (témoin) On préparait une composition bitume/polymère réticulée en opérant comme décrit dans l'exemple 1, avec toutefois remplacement du copolymère SB1 par un copolymère diséquencé de styrène et de butadiène à charnière statistique (copolymère SB3) ayant une masse moléculaire en poids égale à 280000 et renfermant 15% de styrène, dont 10% sous forme de bloc, et 85% de butadiène, dont 8% sous forme de motifs à double liaison 1,2. Exemple 4 (témoin) On préparait une composition bitume/polymère réticulée en opérant comme décrit dans l'exemple 3, puis on diluait ladite composition par une quantité appropriée du même bitume que celui utilisé dans l'exemple 1 pour obtenir une composition bitume/polymère réticulée diluée renfermant 3,5% de copolymère SB3. Exemple 5 (selon l'invention) : On préparait une composition bitume/polymère réticulée en opérant comme décrit dans l'exemple 1, avec toutefois remplacement du copolymère SB1 par un copolymère diséquencé de styrène et de butadiène (copolymère SB5) ayant une masse moléculaire en poids égale à 120000 et renfermant 25% de styrène et 75% de butadiène, dont une quantité sous forme de motifs à double liaison 1,2 représentant 30% du copolymère. Exemple 6 (selon l'invention) : On préparait une composition bitume/polymère réticulée en opérant comme décrit dans l'exemple 5, puis on diluait ladite composition par une quantité appropriée du même bitume que celui utilisé dans l'exemple 1 pour obtenir une composition bitume/polymère réticulée diluée renfermant 3,5% de copolymère SB5. Exemple 7 (selon l'invention) : On préparait une composition bitume/polymère réticulée en opérant comme décrit dans l'exemple 1, avec toutefois remplacement du copolymère SB1 par un copolymère diséquencé de styrène et de butadiène à charnière statistique (copolymère SB7) ayant une masse moléculaire en poids égale à 150000 et renfermant 25% de styrène, dont 17% sous forme de bloc, et 75% de butadiène, dont une quantité sous forme de motifs à double liaison 1,2 représentant 35% du copolymère. Exemple 8 (selon l'invention) On préparait une composition bitume/polymère réticulée en opérant comme décrit dans l'exemple 7, puis on diluait ladite composition par une quantité appropriée du même bitume que celui utilisé dans l'exemple 1 pour obtenir une composition bitume/polymère réticulée diluée renfermant 3,5% de copolymère SB7. Exemple 9 (selon l'invention) On préparait une composition bitume/polymère fonctionnalisé en opérant comme décrit dans l'exemple 1, avec toutefois remplacement du soufre par 3 parties d'un agent de fonctionnalisation consistant en acide dithio-3,3' dipropionique de formule HOOC-CH2-CH2-S-S-CH2-CH2-COOH et utilisation de 35 parties du copolymère diséquencé de styrène et de butadiène de l'exemple 7, pour obtenir une composition bitume/polymère fonctionnalisé renfermant 3,5% de copolymère. Pour chacune des compositions préparées comme indiqué dans les exemples 1 à 9, on a déterminé les caractéristiques suivantes - pénétrabilité à 25"C (Pen.), - température de ramollissement bille et anneau (TBA), - indice de PFEIFFER (IP), - contrainte ar et allongement r à la rupture, l'essai de traction correspondant étant réalisé à 5"C avec une vitesse de 500 mm/minute. Les résultats obtenus sont rassemblés dans le tableau ci-après. Les teneurs des compositions en copolymère sont exprimées en pourcentages pondéraux des quantités globales de bitume et polymère. Tableau Exem- ples 1 2 3 4 5 6 7 8 9 SB1 5 3,5 (%) SB3 5 3,5 (%) SB5 5 3,5 (%) SB7 5 3,5 3,5 Pen (1/10 52 56 49 53 53 53 45 54 55 mm) TBA 66,8 56 79,7 64 71,3 64 79,8 64,4 66 (0C) IP 2,2 0,6 4,2 1,9 3,2 1,9 4 2,1 2,4 ar 13,7 10,8 13,5 11,5 14,1 12 16,5 14,2 14,5 (daN/ cm) #r > 700 > 700 > 700 > 700 > 700 > 700 > 700 > 700 > 700 (%) Au vu des caractéristiques rassemblées dans le tableau, il apparaît que - à masse moléculaire égale et teneur globale en butadiène identique, une plus forte proportion en motifs butadiène à double liaison 1,2 dans le copolymère styrène/butadiène conduit à une amélioration des caractéristiques physiques (augmentation de la valeur de TBA, de l'indice de pénétrabilité et de l'indice de PFEIFFER) de la composition bitume/polymère réticulée, comme il ressort d'une comparaison des résultats des exemples 5 et6 selon l'invention aux résultats des exemples témoins 1 et 2 respectivement correspondants - pour un copolymère styrène/butadiène de masse moléculaire relativement élevée, une plus forte proportion de motifs butadiène à double liaison 1,2 dans le copolymère améliore très nettement les propriétés physiques de la composition bitume/polymère réticulée incluant ledit copolymère, jusqu'à dépasser les propriétés correspondantes d'une composition bitume/polymère réticulée obtenue à partir d'un copolymère styrène/butadiène de très haute masse moléculaire, comme il ressort d'une comparaison des résultats des exemples 7 et 8 aux résultats des exemples témoins 3 et 4 respectivement correspondants Plus généralement, il apparaît que l'utilisation selon l'invention d'un copolymère styrène/butadiène, notamment d'un copolymère séquencé styrène/butadiène, ayant la teneur pondérale globale en butadiène et la teneur particuliére en motifs butadiène à double liaison 1,2 définies plus haut, dans la préparation de compositions bitume/polymère réticulées se traduit par une amélioration sensible de la consistance et des propriétés élastomériques desdites compositions bitume/polymère. REVENDICATIONS 1 - Procédé de préparation de compositions bitume/polymère, à propriétés mécaniques renforcées, dans lequel on met en contact, en opérant à des températures comprises entre 100"C et 230"C et sous agitation pendant une durée d'au moins 10 minutes, un bitume ou mélange de bitumes avec, comptés en poids du bitume ou mélange de bitumes, 0,1% à 30% d'un copolymère de styrène et de butadiène renfermant 50% à 95% de motifs issus du butadiène, ledit procédé se caractérisant en ce que le copolymère de styrène et de butadiène possède une proportion de motifs à double liaison 1,2 issus du butadiène comprise entre 12% et 50% en poids dudit copolymère. 2 - Procédé selon la revendication 1, caractérisé en ce que le copolymère de styrène et de butadiène renferme 20% à 40% en poids de motifs à double liaison 1,2 issus du butadiène. 3 - Procédé selon la revendication 1 ou 2, caractérisé en ce que le copolymère de styrène et de butadiène renferme 60% à 95% de motifs issus du butadiène. 4 - Procédé selon l'une des revendications 1 à 3, caractérisé en ce que le copolymère de styrène et de butadiène est un copolymère séquencé linéaire ou étoilé, avec ou sans charnière statistique. 5 - Procédé selon l'une des revendications 1 à 4, caractérisé en ce que le copolymère de styrène et de butadiène présente une masse moléculaire en poids comprise entre 10000 et 600000 daltons et située, de préférence entre 30000 et 400000 daltons. 6 - Procédé selon l'une des revendications 1 à 5, caractérisé en ce que la quantité de copolymère de styrène et de butadiène utilisée représente 0,3% à 20% et plus particulièrement 0,5% à 10% du poids du bitume ou mélange de bitumes. 7 - Procédé selon l'une des revendications 1 à 6, caractérisé en ce que le bitume ou mélange de bitumes est choisi parmi les bitumes ayant une viscosité cinématique à 100"C comprise entre 0,5x10-4 m2/s et 3x10 2 m2/s et plus spécialement entre lux10 4 m2/s et 2x10-2 m2/s. 8 - Procédé selon la revendication 7, caractérisé en ce que le bitume ou mélange de bitumes présente une pénétrabilité à 250C, définie selon la norme NF T 66004, comprise entre 5 et 900 et de préférence entre 10 et 400. 9 - Procédé selon l'une des revendications 1 à 8, caractérisé en ce que l'on incorpore à la composition bitume/polymère, au cours de sa préparation, un ou plusieurs polymères additionnels différents du copolymère de styrène et de butadiène, la quantité globale de polymère(s) additionnel(s) étant avantageusement comprise entre 0,3% et 20% et plus particulièrement entre 0,5% et 10% du poids du bitume de ladite composition. 10 - Procédé selon l'une des revendications 1 à 9, caractérisé en ce que la masse de bitume ou mélange de bitumes et de copolymère de styrène et de butadiène, que l'on maintient à des températures comprises entre 100"C et 230"C pour former la composition bitume/polymère, renferme également un agent réticulant choisi dans le groupe formé par (i) les agents de couplage donneur de soufre, (ii) les agents de fonctionnalisation pris parmi les acides ou esters carboxyliques à groupements thiols ou disulfures et (iii) les composés peroxydés générant des radicaux libres aux températures comprises entre 100"C et 230"C . 11 - Procédé selon la revendication 10, caractérisé en ce que l'agent réticulant est un agent de couplage donneur de soufre pour produire une composition bitume/polymère réticulée, ledit agent de couplage donneur de soufre étant choisi dans le groupe formé par le soufre élémentaire, les polysulfures d'hydrocarbyle, les accélérateurs de vulcanisation donneurs de soufre, les mélanges de tels produits entre eux ou/et avec des accélérateurs de vulcanisation non donneurs de soufre. 12 - Procédé selon la revendication 11, caractérisé en ce que l'agent de couplage donneur de soufre est choisi parmi (i) les produits M, qui renferment, en poids, de 0 % à 100 % d'une composante CA consistant en un ou plusieurs accélérateurs de vulcanisation donneurs de soufre et de 100 % à 0 % d'une composante CB consistant en un ou plusieurs agents de vulcanisation choisis parmi le soufre élémentaire et les polysulfures d'hydrocarbyle, et (ii) les produits N, qui renferment une composante CC consistant en un ou plusieurs accélérateurs de vulcanisation non donneurs de soufre et un produit M dans un rapport pondéral de la composante CC au produit M allant de 0,01 à 1 et de préférence de 0,05 à 0,5. 13 - Procédé selon l'une des revendications 10 à 12, caractérisé en ce que l'agent de couplage est utilisé en quantité propre à fournir une quantité de soufre libre représentant 0,1 % à 20 % et de préférence 0,5% à 10% du poids du copolymère de styrène et de butadiène utilisé pour produire la composition bitume/polymère réticulée. 14 - Procédé selon la revendication 10, caractérisé en ce que l'agent réticulant est un agent de fonctionnalisation acide ou ester carboxylique à groupements thiols ou disulfures pour former une composition bitume/polymère fonctionnalisé, ledit agent de fonctionnalisation étant choisi parmi les composés de formule dans laquelle Y désigne un atome d'hydrogène ou un reste monovalent -S-Rl-(COOX)x, R1 désigne un radical (SH) hydrocarboné (x+z+l)-valent en C1 à C12, de préférence en C1 à C8, X représente H ou un radical hydrocarboné monovalent R en C1 à C12 et de préférence en C1 à C8, z est égal à zéro ou un et x est un nombre entier ayant une valeur allant de 1 à 3 et de préférence égale à 1 ou 2, avec x+y 15 - Procédé selon la revendication 14, caractérisé en ce que l'agent de fonctionnalisation est utilisé en quantité comprise entre 0,01% et 6% et plus spécialement entre 0,05% et 3% du poids du bitume ou mélange de bitumes employé pour produire la composition bitume/polymère fonctionnalisé. 16 - Procédé selon la revendication 10, caractérisé en ce que l'agent réticulant est un composé peroxydé générant des radicaux libres aux températures comprises entre 1000C et 230"C utilisé seul pour former une composition bitume/polymère réticulée ou en association avec l'agent de fonctionnalisation pour former une composition bitume/polymère fonctionnalisé, ledit composé peroxydé étant en particulier un peroxyde de dihydrocarbyle. 17 - Procédé selon la revendication 16, caractérisé en ce que le composé peroxydé est utilisé en quantité allant jusqu'à 15% en poids du copolymère de styrène et de butadiène. 18 - Procédé selon l'une des revendications 1 à 9, caractérisé en ce que la composition bitume/polymère est préparée en mettant en contact le copolymère de styrène et de butadiène et, en cas d'utilisation, le ou les polymères additionnels, avec le bitume ou mélange de bitumes, dans les proportions désirées, en opérant à des températures comprises entre 100"C et 2300C, plus particulièrement entre 1200C et 1900C, et sous agitation, pendant une durée d'au moins 10 minutes et plus particulièrement de 10 minutes à 5 heures. 19- Procédé selon l'une des revendications 10 à 17, caractérisé en ce que la composante bitume/polymère réticulée ou fonctionnalisée est préparée en mettant en contact le copolymère de styrène et de butadiène et, en cas d'utilisation le ou les polymères additionnels, avec le bitume ou mélange de bitumes, dans les proportions désirées, en opérant à des températures comprises entre 100"C et 2300C, plus particulièrement entre 1200C et 1900C, et sous agitation, pendant une durée d'au moins 10 minutes et plus particulièrement de 10 minutes à 5 heures, puis au produit obtenu, constituant une composante bitume/polymère non réticulée, on incorpore l'agent de couplage ou de fonctionnalisation, en quantité désirée, et l'on maintient le tout sous agitation à des températures comprises entre 100"C et 2300C, plus particulièrement entre 1200C et 1900C, pendant une durée d'au moins 10 minutes et, notamment, allant de 10 minutes à 5 heures et plus particulièrement de 10 minutes à 3 heures pour former une masse de réaction constituant la composante bitume/polymère réticulée ou fonctionnalisée. 20 - Procédé selon l'une des revendications 1 à 19, caractérisé en ce que, au cours de sa préparation, la composition bitume/polymère est additionnée de 1 % à 40 % et plus particulièrement de 2 % à 30 %, en poids du bitume, d'un agent fluxant. 21 - Procédé selon la revendication 20, caractérisé en ce que l'agent fluxant consiste en une huile hydrocarbonée présentant un intervalle de distillation à pression atmosphérique, déterminé selon la norme ASTM D 86-67, compris entre 100"C et 600"C et situé plus spécialement entre 1500C et 4000C, ladite huile hydrocarbonée étant, en particulier, une coupe pétrolière de caractère aromatique, une coupe pétrolière de caractère naphténo aromatique, une coupe pétrolière de caractère naphténo paraffinique, une coupe pétrolière de caractère paraffinique, une huile de houille ou encore une huile d'origine végétale. 22 - Procédé selon la revendication 21, caractérisé en ce que le copolymère de styrène et de butadiène et, s'ils sont présents, le ou les polymères additionnels et l'agent de couplage ou de fonctionnalisation sont incorporés au bitume ou mélange de bitumes sous la forme d'une solution mère de ces produits dans l'huile hydrocarbonée constituant l'agent fluxant. 23 - Procédé selon la revendication 22 , caractérisé en ce que l'on mélange la solution mère avec le bitume ou mélange de bitumes en opérant à des températures comprises entre 100"C et 2300C, plus particulièrement entre 1200C et 1900C, et sous agitation, puis on maintient le mélange résultant sous agitation à des températures comprises entre 100"C et 230 C, plus particulièrement entre 1200C et 1900C, pendant une durée d'au moins 10 minutes et, notamment, allant de 10 minutes à 2 heures, pour produire la composition bitume/polymère. 24 - Procédé selon la revendication 14 ou 15, caractérisé en ce que, au cours de sa préparation, la composition bitume/polymère est additionnée d'un ou plusieurs additifs susceptibles de réagir avec les groupements fonctionnels du copolymère fonctionnalisé de styrène et de butadiène, lesdits additifs réactifs étant en particulier des amines, notamment polyamines, primaires ou secondaires, des alcools et notamment des polyols, des acides et notamment des polyacides, ou encore des composés métalliques, notamment composés de métaux des groupes I, II, III et VIII du Tableau Périodique des Eléments. 25 - Procédé selon la revendication 24, caractérisé en ce que la quantité d'additif réactif ou d'additifs réactifs incorporée au milieu, donnant naissance à la composition bitume/polymère, représente 0,01 % à 10 % et de préférence 0,05 % à 5 % du poids du bitume ou mélange de bitumes. 26 - Application des compositions bitume/polymère obtenues par le procédé selon l'une des revendications 1 à 25, à la production de liants bitume/polymère, lesdits liants consistant en lesdites compositions utilisées telles quelles ou bien étant formés par dilution desdites compositions bitume/polymère par un bitume ou mélange de bitumes ou par une composition bitume/polymère selon l'une des revendications 1 à 25 à teneur globale plus faible en polymère, lesquels liants bitume/polymère sont notamment utilisables, directement ou après mise en émulsion aqueuse, à la réalisation de revêtements, notamment revêtements routiers du type enduit superficiel, à la production d'enrobés mis en place à chaud ou à froid, ou encore à la réalisation de revêtements d'étanchéité. 27 - Solution mère, utilisable notamment pour la préparation de compositions bitume/polymère, comprenant (i) une huile hydrocarbonée, qui présente un intervalle de distillation à pression atmosphérique, déterminé selon la norme ASTM D 86-87, compris entre 100"C et 600"C et plus particulièrement entre 1500C et 4000C et (ii) un copolymère de styrène et de butadiène renfermant 50% à 95% en poids de motifs issus du butadiène, caractérisée en ce que le copolymère de styrène et de butadiène possède une proportion de motifs à double liaison 1,2 issus du butadiène comprise entre 12% et 50% en poids dudit copolymère. 28 - Solution mère selon la revendication 27, caractérisée en ce que le copolymère de styrène et de butadiène renferme 20% à 40% en poids de motifs à double liaison 1,2 issus du butadiène. 29 - Solution mère selon la revendication 27 ou 28, caractérisée en ce que le copolymère de styrène et de butadiène renferme 60% à 95% de motifs issus du butadiène. 30 - Solution mère selon l'une des revendications 27 à 29, caractérisée en ce que le copolymère de styrène et de butadiène est un copolymère séquencé linéaire ou étoilé, avec ou sans charnière statistique. 31 - Solution mère selon l'une des revendications 27 à 30, caractérisée en ce que le copolymère de styrène et de butadiène présente une masse moléculaire en poids comprise entre 10000 et 600000 daltons et située, de préférence entre 30000 et 400000 daltons. 32 - Solution mère selon l'une des revendications 27 à 31, caractérisée en ce qu'elle renferme une quantité de copolymère de styrène et de butadiène représentant entre 5% et 40% et plus particulièrement entre 10% et 30% du poids de l'huile hydrocarbonée. 33 - Solution mère selon l'une des revendications 27 à 32, caractérisée en ce qu'elle renferme également un agent réticulant consistant en au moins un composé choisi dans le groupe formé par (i) les agents de couplage donneur de soufre, (ii) les agents de fonctionnalisation pris parmi les acides ou esters carboxyliques à groupements thiols ou disulfures et (iii) les composés peroxydés générant des radicaux libres aux températures comprises entre 100"C et 230"C . 34 - Solution mère selon la revendication 33, caractérisée en ce qu'elle renferme, en poids de l'huile hydrocarbonée, entre 0,05% et 15% et plus particulièrement entre 0,1% et 8% d'agent de couplage donneur de soufre ou d'agent de fonctionnalisation et, en poids du copolymère, 0% à 15% du composé peroxydé.